(57)【特許請求の範囲】
【請求項１】
一対のコアのギャップ対向面に高飽和磁束密度を有する磁性膜を設け前記一対のコアを磁気ギャップを介して接合したコア構成体と、前記コア構成体に巻回されたコイルとを備え、前記コア構成体のインピーダンスの交流抵抗値Ｒ（Ω）とインダクタンスＬ（μＨ）を５００ＫＨｚの周波数で測定した時、前記交流抵抗値Ｒ（Ω）から前記コイルの直流抵抗値ＲDCを差し引いた交流抵抗成分値ＲAC（Ω）を前記インダクタンスＬ（μＨ）で割ったインピーダンス比が０〜０．２５（０含まず）の値であることを特徴とする磁気ヘッド。
【請求項２】
コア材料がフェライトからなることを特徴とする請求項１記載の磁気ヘッド。
【請求項３】
磁気ギャップ近傍にＦｅＡｌＳｉ合金等からなる磁性膜を設けたことを特徴とする請求項１記載の磁気ヘッド。
【発明の詳細な説明】
【０００１】
【産業上の利用分野】
本発明は磁気記録再生装置等に用いられる磁気ヘッドに関するものである。
【０００２】
【従来の技術】
以下、一般的な磁気ヘッドについて図を参照しながら説明する。図２は一般的な磁気ヘッドの斜視図を示すものである。図２において、１は記録再生用ヘッドであって、記録再生用の巻線を施すＣ字形コア２，Ｉ字形コア３，磁気ギャップ４，記録再生用のコイル５を備えている。６は消去用ヘッドであって、消去用の巻線を施すＣ字形コア７，Ｉ字形コア８，磁気ギャップ９，消去用のコイル１０を備えている。１１は記録再生用ヘッド１と消去用ヘッド６が磁気的に短絡しないように設けた非磁性体であるところのスペーサーである。
【０００３】
以上のように構成された磁気ヘッドの動作について説明する。回転している磁気記録媒体と磁気ヘッドを接触させた状態で、消去用ヘッド６のＣ字形コア７に消去用のコイル１０より消去電流を流すことによって磁気ギャップ９に消去磁界を発生させる。この消去磁界で磁気記録媒体に記録している信号を消去する。次に記録について説明する。回転している磁気記録媒体と磁気ヘッドを接触させた状態で、記録再生用ヘッド１のＣ字形コア２に記録再生用のコイル５より信号電流を流すことによって、磁気ギャップ４の近傍に信号電流に比例した磁界を発生させて、磁気記録媒体の磁性層を磁化させて磁気記録する。
【０００４】
次に再生について説明する。回転している磁気記録媒体と磁気ヘッドを接触させると、磁気記録媒体の磁性層に記録された信号の磁束が記録再生用ヘッド１の磁気ギャップ４に入り、この磁束が記録再生用ヘッド１のコイル５と鎖交し電磁誘導作用によって電圧が誘起し、コイル５より出力電圧として取り出す。このようにして磁気記録媒体に記録された信号を電気的に再生させることができる。
【０００５】
【発明が解決しようとする課題】
このような上記従来の構成では、記録再生用ヘッド１の記録再生用のコイル５に信号電流を流して磁気記録を行い、磁気記録を行った直後に再生を行うとパルス状のノイズが発生して、信号を正しく再生できないという問題点を有していた。
【０００６】
本発明は上記従来の問題点を解決するもので、磁気記録を行った直後の再生時に発生するパルス状のノイズを減少させた磁気ヘッドを提供することを目的とする。
【０００７】
【課題を解決するための手段】
この目的を達成するために本発明の磁気ヘッドは、一対のコアのギャップ対向面に高飽和磁束密度を有する磁性膜を設け前記一対のコアを磁気ギャップを介して接合したコア構成体と、前記コア構成体に巻回されたコイルとを備え、前記コア構成体のインピーダンスの交流抵抗値Ｒ（Ω）とインダクタンスＬ（μＨ）を５００ＫＨｚの周波数で測定した時、前記交流抵抗値Ｒ（Ω）から前記コイルの直流抵抗値ＲDCを差し引いた交流抵抗成分値ＲAC（Ω）を前記インダクタンスＬ（μＨ）で割ったインピーダンス比が０〜０．２５（０含まず）の値である構成を有している。
【０００９】
【作用】
この構成によって、磁気記録を行った直後の再生時に発生するパルス状のノイズを減少させることができる。
【００１０】
【実施例】
以下本発明の一実施例について図面を参照しながら図２を用いて説明する。尚、本発明の一実施例における磁気ヘッドにおいては、図２の一般的な磁気ヘッドと同じ構成であるので説明の詳細は省略する。図２において、１は記録再生用ヘッドであって、Ｃ字形コア２，Ｉ字形コア３，磁気ギャップ４，記録再生用のコイル５を備えている。６は消去用ヘッドであって、Ｃ字形コア７，Ｉ字形コア６，磁気ギャップ９，消去用のコイル１０を備えている。１１はスペーサーである。
【００１１】
以上のように構成された磁気ヘッドのコア構成体である記録再生用ヘッド１のＣ字形コア２とＩ字形コア３及び消去用ヘッド６のＣ字形コア７とＩ字形コア８には、それぞれフェライトを用いている。又、場合によっては記録再生用ヘッド１のＣ字形コア２とＩ字形コア３との間の磁気ギャップ４の近傍にＦｅＡｌＳｉ合金等の高飽和磁束密度の磁性膜を設ける。
【００１２】
以上のように構成された磁気ヘッドは、実機のドライブ装置により、記録・再生を１００回繰り返して測定を行い、磁気記録を行った直後の再生時にピーク値が再生出力電圧の１０％を越えるパルス状のノイズの発生頻度を計測した。又、磁気ヘッドのインピーダンスの測定には、ヒューレットパッカード社製ベクトルインピーダンスメーターＨＰ−４１９３Ａにより、所定の測定周波数で記録再生用ヘッド１のインピーダンスの交流抵抗値Ｒ（Ω）とインダクタンスＬを測定した。さらに、記録再生用のコイル５を直流抵抗計により直流抵抗値ＲＤＣを測定した。尚、記録再生用ヘッド１には、記録再生用のコイル５を１２０ターン（６０ターン×２）巻回されており、直流抵抗値ＲＤＣは約１２Ωである。
【００１３】
次に、記録再生用ヘッド１のインピーダンスの交流抵抗値Ｒ（Ω）から直流抵抗値ＲＤＣを差し引くと交流抵抗成分値ＲＡＣ（Ω）が得られる。このようにして得た交流抵抗成分値ＲＡＣ（Ω）をインダクタンスＬ（μＨ）で割ると磁気ヘッドのインピーダンス比を求めることができる。このようにして求めた磁気ヘッドのインピーダンス比とパルス状のノイズの発生頻度との関係を図２に示す。
【００１４】
図１は本発明の一実施例における磁気ヘッドのパルス状のノイズの発生頻度とインピーダンス比との関係を示す図である。図１において、磁気ヘッドの測定周波数は５００ＫＨｚ、縦軸はパルス状ノイズの発生頻度、横軸は交流抵抗成分値ＲＡＣ（Ω）をインダクタンスＬ（μＨ）で割ったインピーダンス比、丸印はパルス状のノイズの発生した回数である。
【００１５】
その結果、磁気記録を行った直後の再生時に発生したパルス状のノイズの発生頻度と、インピーダンス比との間には相関があり、インピーダンス比が０．２５以上になるとパルス状ノイズの発生頻度が急激に増加する。従って、測定周波数が５００ＫＨｚの時にはインピーダンス比を０〜０．２５にすれば、磁気記録を行った直後の再生時に発生するパルス状ノイズの発生頻度を減少させることができる。
【００１６】
ここでインピーダンス比を用いるのは、インピーダンス比が磁気ヘッドの磁化の応答の位相遅れ成分の大小を反映しており、磁気ヘッドのコア形状や磁気ギャップ４等の寸法の影響が少なく、又、記録再生用のコイル５の直流抵抗値ＲＤＣの影響を除いているからである。
【００１７】
次に、インピーダンスの測定を５００ＫＨｚの周波数で磁気ヘッドの記録再生用ヘッド１を測定したのは、１００ＫＨｚ以下の低い周波数では交流抵抗成分値ＲＡＣ（Ω）が求められず、周波数が１００ＫＨｚを越えるあたりから交流抵抗成分値ＲＡＣ（Ω）が求められ、周波数が高くなると共に交流抵抗成分値ＲＡＣ（Ω）が増大する。しかし、周波数がさらに高くなり８００ＫＨｚ付近になると、記録再生用のコイル５が共振の影響を受けて交流抵抗成分値ＲＡＣ（Ω）の精度が低下する。従って、交流抵抗成分値ＲＡＣ（Ω）の精度を高めるためにインピーダンスの測定周波数を５００ＫＨｚで記録再生用ヘッド１を測定した。
【００１８】
【発明の効果】
以上のように本発明は、一対のコアのギャップ対向面に高飽和磁束密度を有する磁性膜を設け一対のコアを磁気ギャップを介して接合したコア構成体と、コア構成体に巻回されたコイルとを備え、コア構成体のインピーダンスの交流抵抗値Ｒ（Ω）とインダクタンスＬ（μＨ）を５００ＫＨｚの周波数で測定した時、交流抵抗値Ｒ（Ω）からコイルの直流抵抗値ＲDCを差し引いた交流抵抗成分値ＲAC（Ω）をインダクタンスＬ（μＨ）で割ったインピーダンス比が０〜０．２５（０含まず）の値であるので、磁気記録を行った直後の再生時に発生するパルス状のノイズを減少させた磁気ヘッドを実現できるものである。
【図面の簡単な説明】
【図１】本発明の一実施例における磁気ヘッドのパルス状のノイズの発生頻度とインピーダンス比との関係を示す図
【図２】一般的な磁気ヘッドの斜視図
【符号の説明】
１  記録再生用ヘッド
２，７  Ｃ字形コア
３，８  Ｉ字形コア
４，９  磁気ギャップ
５，１０  コイル
６  消去用ヘッド
１１  スペーサー
【図１】
0003577729.tif 000002
【図２】
0003577729.tif 000003